(57)【要約】  本発明は、コールドメタルトランスファー（ＣＭＴ）方法によって調製された貴金属含有部品に関し、それとともに、このような部品をＣＭＴにより調製する方法に関する。より具体的には、ＣＭＴによる、白金族金属又は合金を含有する点火装置部品を調製する有利な方法が提供される。【選択図】図２
2020529700.tif 000002
【特許請求の範囲】
【請求項１】
コールドメタルトランスファーによる点火装置部品の製造プロセスであって、
（ｉ）金属又は合金基板及び金属又は合金送給ワイヤを準備することであり、前記送給ワイヤは白金族金属又は白金族金属含有合金を含む、準備することと、
（ｉｉ）前記基板と前記送給ワイヤとの間の電気アークを点火することと、
（ｉｉｉ）前記送給ワイヤが前記基板に接触するまで、前記基板の表面と前記送給ワイヤとの間の距離を縮小することにより、短絡を生じさせることと、
（ｉｖ）前記基板と前記送給ワイヤとの間の距離を拡大して、前記短絡を切断し、金属又は合金を前記送給ワイヤから前記基板の前記表面上に堆積させて、金属又は合金の付着物を前記基板の前記表面上に形成することと、を含む、プロセス。
【請求項２】
前記基板が、ニッケル又はニッケル合金を含み、所望により銅コアを含む、請求項１に記載のプロセス。
【請求項３】
前記基板が、Ｉｎｃｏｎｅｌ合金を含む、請求項２に記載のプロセス。
【請求項４】
コールドメタルトランスファー方法を使用して複数の部品を製造すること、を含み、複数の基板が、単一のコールドメタルトランスファーユニット内にアレイ状で配置される、請求項１〜３のいずれか一項に記載のプロセス。
【請求項５】
前記アレイ内の各基板に対して同時に又は順次に工程（ｉ）〜工程（ｉｖ）を実行すること、を含む、請求項４に記載のプロセス。
【請求項６】
隣接する基板上の中心点間の間隔が、１〜１０ｍｍ、例えば２〜８ｍｍの範囲である、請求項４又は５に記載のプロセス。
【請求項７】
前記基板が、コールドメタルトランスファーユニットのビルドプレート内の凹部又は穴内に配置される、請求項１〜６のいずれか一項に記載のプロセス。
【請求項８】
前記基板が、前記基板の上面が前記ビルドプレートの上面と実質的に同じ高さになるように、又は前記ビルドプレートの上面の上方に、５ｍｍ以下の隙間だけ突出するように、前記凹部内に配置される、請求項７に記載のプロセス。
【請求項９】
前記基板が、前記凹部又は穴内の適切な位置に保持される、請求項７又は８に記載のプロセス。
【請求項１０】
前記基板が、前記基板の前記表面からの突出部と前記穴の内面からの突出部との間の連接によって適切な位置に保持される、請求項９に記載のプロセス。
【請求項１１】
金属又は合金基板を準備する前記工程（ｉ）が、
（ｉａ）選別及び配向されていない複数の基板を、送給機に供給する工程と、
（ｉｂ）前記送給機を使用して、前記基板を所定の所望の方向に配向する工程と、
（ｉｃ）配向された基板を、前記送給機の出力ラインから、コールドメタルトランスファーユニット内の所定の所望の位置に移送する工程と、を含む、請求項１〜１０のいずれか一項に記載のプロセス。
【請求項１２】
前記送給機が振動ボウルフィーダーである、請求項１１に記載のプロセス。
【請求項１３】
前記基板が、ハンドリングロボットを使用して移送され、所望により、前記ハンドリングロボットは、一度に複数の基板を移送する、請求項１１又は１２に記載のプロセス。
【請求項１４】
前記部品の少なくとも一部の表面仕上げ及び／又は静水圧プレスから選択される工程（ｖ）を更に含む、請求項１〜１３のいずれか一項に記載のプロセス。
【請求項１５】
スパークプラグの中心電極又は接地電極の製造プロセスである、請求項１〜１４のいずれか一項に記載のプロセス。
【請求項１６】
スパークプラグの中心電極の先端を、前記中心電極の残部を表す基板上に形成するためのプロセスである、請求項１５に記載のプロセス。
【請求項１７】
請求項１〜１６のいずれか一項に記載のプロセスによって得られる、又は得ることができる点火装置部品。
【請求項１８】
点火装置電極である、請求項１７に記載の点火装置部品。
【請求項１９】
請求項１７又は１８に記載の部品を備える点火装置。
【請求項２０】
前記点火装置がスパークプラグである、請求項１９に記載の点火装置。
【請求項２１】
請求項１９又は２０に記載の点火装置を備えるエンジン。
【請求項２２】
点火装置における電極としての、請求項１７又は１８に記載の点火装置部品の使用。
【請求項２３】
コールドメタルトランスファーによる貴金属含有部品の製造プロセスであって、
（ｉ）金属又は合金基板及び送給ワイヤを準備することであり、前記送給ワイヤは貴金属又は貴金属含有合金を含む、準備することと、
（ｉｉ）前記基板と前記送給ワイヤとの間の電気アークを点火することと、
（ｉｉｉ）前記送給ワイヤが前記基板に接触するまで、前記基板の表面と前記送給ワイヤとの間の距離を縮小することにより、短絡を生じさせることと、
（ｉｖ）前記基板と前記送給ワイヤとの間の距離を拡大して、前記短絡を切断し、金属又は合金を前記送給ワイヤから前記基板の前記表面上に堆積させて、金属又は合金の付着物を前記基板の前記表面上に形成することと、を含む、プロセス。
【請求項２４】
前記送給ワイヤが、Ｒｕ、Ｒｈ、Ｐｄ、Ａｇ、Ｏｓ、Ｉｒ、Ｐｔ及びＡｕから選択される金属又は合金、並びにこれらの合金を含む、請求項２３に記載のプロセス。
【請求項２５】
ＰＧＭ含有部品の製造プロセスであり、前記送給ワイヤが、Ｒｕ、Ｒｈ、Ｐｄ、Ｉｒ及びＰｔ又はこれらの合金から選択される白金族金属を含む、請求項２４又は２５に記載のプロセス。
【発明の詳細な説明】
【技術分野】
【０００１】
本発明は、概して、コールドメタルトランスファー（ＣＭＴ）方法によって調製された貴金属含有部品に関し、それとともに、このような部品をＣＭＴにより調製する方法に関する。より具体的には、ＣＭＴによる、白金族金属又は合金を含有する点火装置部品を調製する有利な方法が提供される。
【背景技術】
【０００２】
貴金属又は貴金属含有合金を別の金属又は合金に付着させて、アセンブリを形成することが、必要である又は望ましいことが多い。他の金属又は合金はまた、貴金属系のものであってもよく、又は別の種類の金属若しく合金であってもよい。貴金属は、ルテニウム（Ｒｕ）、ロジウム（Ｒｈ）、パラジウム（Ｐｄ）、銀（Ａｇ）、オスミウム（Ｏｓ）、イリジウム（Ｉｒ）、白金（Ｐｔ）、及び金（Ａｕ）からなる。
【０００３】
金属又は合金を別の金属又は合金に接合してアセンブリを形成することもまた、スパークプラグなどの点火システム装置を製造する際に必要である。このような装置は、通常、点火システムに接続される中心電極、及び点火装置の金属シェルへの接続によって接地される接地電極又は側電極などの部品を含む。点火装置部品の先端（例えば、中心電極又は接地電極の先端）は、この先端から使用中にスパークが発生し、（常にではないが）多くの場合、貴金属又は貴金属含有合金（例えば、金、銀、ルテニウム、ロジウム、パラジウム、オスミウム、イリジウム、又は白金を含む金属又は合金）からなる。この理由は、電極の先端は、装置の動作中に高温及び高電圧の非常に苛酷な条件に耐えることができる必要があるからであり、したがって、より弾力性があり、多くの場合より高価な材料から作製される必要がある。このような過酷な条件にさらされない電極の残部は、多くの場合、異なる、あまり高価ではない金属又は合金材料（例えば、Ｎｉ−Ｃｒ合金及び／又は銅）から形成される。
【０００４】
このような点火システム装置において電極を製造するための一般的な方法は、貴金属（例えば、白金族金属（ＰＧＭ））及び卑金属（典型的には、Ｉｎｃｏｎｅｌ、Ｎｉ−Ｃｒ合金）ワイヤを引き込むことである。次いで、これらのワイヤは、金属が接触し、レーザー溶接又は摩擦溶接が行われるような方法で送給される。典型的には、溶接されると、貴金属及びベースワイヤのアセンブリを両側で切断することにより、溶接された材料の小さなスタブが形成される。典型的には、次いでこのスタブの卑金属元素は、各基板が（別個に）独立して製造された後に、基板上にそれ自体が溶接されて電極を形成する。この目的のために一般的に使用される基板は、Ｃｕコアを有するＩｎｃｏｎｅｌ、Ｎｉ−Ｃｒ合金に基づくものである。このような基板は、２つの金属の共押出によって予備形成されており、よく知られている。
【０００５】
このような装置において電極を製造するために現在使用されている代替方法は、各基板が独立して製造された後に、区分化されたＰｔワイヤの断片又は「スラグ」を基板上にレーザー溶接して、電極先端を形成することである。
【０００６】
このような装置において電極を製造する一般的な方法は、各基板が独立して製造された後に、区分化された貴金属ワイヤの断片又は「スラグ」を基板上にレーザー溶接して、電極先端を形成することである。この目的のために一般的に使用される基板は、Ｃｕコアを有するＩｎｃｏｎｅｌ、Ｎｉ−Ｃｒ合金に基づくものである。このような基板は、２つの金属の共押出によって予備形成され、よく知られている。
【０００７】
これらの既存の製造プロセスは、使用される高価な貴金属の量が、完全に貴金属系である電極の使用に対して最小化されるという点で、いくつかの利点を有する。
【０００８】
しかしながら、このプロセスでは、上流のプロセスで金属ワイヤを調製して、それらを区分し、各ワイヤ区分を基板上にレーザー溶接して電極先端を形成するか、又は２本のワイヤを摩擦溶接するかのいずれかで、必要な溶接工程を行う必要があるため、複雑で高価なものになる。ワイヤを切断することにより、カーフロス（切断工具が区分化中にワイヤを通過するときの材料の不可避的なロス）が生じる。成形された電極先端（テーパ状の先端など）が所望される場合、スラグの端部は、機械加工によって成形される必要があり、不可避的な更なる材料ロスを伴う。既存のプロセスはまた、電極先端の所望の対応する長さを提供するために、特定の長さの区分化されたワイヤを使用する必要があるため、融通性を欠く。その結果、プロセスの予備段階で、多種多様な長さの区分化されたワイヤを調製し、利用可能にすることが必要な場合があり、複雑である。スラグ及び他のごく一部分のワイヤを取り扱うことは困難であり、更なるロスが生じる。
【０００９】
貴金属含有部品を製造するための、より具体的には、点火装置用の部品を製造するための、より簡単でより費用効率の高いプロセスが必要である。
【００１０】
本明細書における任意のサブタイトルは、便宜のためにのみ挙げられており、決して本開示を限定するものとして解釈されるべきではない。
【００１１】
本明細書に引用される全ての参考文献の開示は、本発明を実施するために当業者によって使用され得る限り、本明細書において、相互参照により本明細書に具体的に組み込まれる。
【発明の概要】
【００１２】
したがって、本発明の第１の態様は、コールドメタルトランスファーによる点火装置部品の製造プロセスであって、
（ｉ）金属又は合金基板及び金属又は合金送給ワイヤを準備することであり、送給ワイヤは白金族金属又はその合金を含む、準備することと、
（ｉｉ）基板と送給ワイヤとの間の電気アークを点火することと、
（ｉｉｉ）送給ワイヤが基板に接触するまで、基板の表面と送給ワイヤとの間の距離を縮小することにより、短絡を生じさせることと、
（ｉｖ）基板と送給ワイヤとの間の距離を拡大して、短絡を切断し、金属又は合金を送給ワイヤから基板の表面上に堆積させて、金属又は合金の付着物を基板の表面上に形成することと、を含む、プロセスである。
【００１３】
この文脈において、「白金族金属」は、ルテニウム（Ｒｕ）、ロジウム（Ｒｈ）、パラジウム（Ｐｄ）、オスミウム（Ｏｓ）、イリジウム（Ｉｒ）、及び白金（Ｐｔ）元素を指すことが理解されるであろう。
【００１４】
本発明の第２の態様は、第１の態様によるプロセスによって得られる、又は得ることができる点火装置部品である。
【００１５】
本発明の第３の態様は、第２の態様による部品を備える点火装置である。
【００１６】
本発明の第４の態様は、第３の態様による点火装置を備えるエンジンである。
【００１７】
第５の態様は、点火装置内の第２の態様による点火装置部品の、好ましくは点火装置における電極としての、使用である。
【００１８】
本発明者らは、点火装置用電極などの点火装置部品の製造のためのコールドメタルトランスファー（ＣＭＴ）方法により、無駄な材料を最小限に抑えた部品を製造するための非常に効率的な手段が提供されることを見出した。区分化されたワイヤの調製及びその後続の基板への付着を目的とした、更に時間を消費しロスが発生する製造プロセスが回避される。更に、堆積された付着物の幾何学形状は、特定の用途に適合するようにカスタマイズ可能であり、基板と付着物との間に強力な結合が形成される。
【００１９】
ＣＭＴプロセスでは、ロスがなく、したがってＰＧＭワイヤの区分化及びレーザー溶接よりもはるかに望ましい。
【００２０】
本発明のＣＭＴ方法を用いて、いかなる材料のロスを伴わず、かつ別個の機械加工工程を必要とせずに、成形された付着物を直接製造することができる。これまでの区分化プロセスから使用可能な区分化されたワイヤの長さの範囲を要求するのではなく、単純に好適なＣＭＴプロセスのパラメータを選択することによって、同じ長さの送給ワイヤの使用、及び得られた付着物の長さの調整も可能である。
【００２１】
本発明の第６の態様は、コールドメタルトランスファーによる貴金属含有部品の製造プロセスであって、
（ｉ）金属又は合金基板及び送給ワイヤを準備することであり、送給ワイヤは貴金属又は貴金属含有合金を含む、準備することと、
（ｉｉ）基板と送給ワイヤとの間の電気アークを点火することと、
（ｉｉｉ）送給ワイヤが基板に接触するまで、基板の表面と送給ワイヤとの間の距離を縮小することにより、短絡を生じさせることと、
（ｉｖ）基板と送給ワイヤとの間の距離を拡大して、短絡を切断し、金属又は合金を送給ワイヤから基板の表面上に堆積させて、金属又は合金の付着物を基板の表面上に形成することと、を含む、プロセスである。
【００２２】
この文脈において、貴金属は、ルテニウム（Ｒｕ）、ロジウム（Ｒｈ）、パラジウム（Ｐｄ）、銀（Ａｇ）、オスミウム（Ｏｓ）、イリジウム（Ｉｒ）、白金（Ｐｔ）、及び金（Ａｕ）元素を指すことが理解されるであろう。貴金属は、白金族金属（ＰＧＭ）であってもよく、すなわちルテニウム（Ｒｕ）、ロジウム（Ｒｈ）、パラジウム（Ｐｄ）、オスミウム（Ｏｓ）、イリジウム（Ｉｒ）、及び白金（Ｐｔ）元素から選択されてもよい。好ましくは、貴金属は、ルテニウム（Ｒｕ）、ロジウム（Ｒｈ）、パラジウム（Ｐｄ）、イリジウム（Ｉｒ）、及び白金（Ｐｔ）元素から選択される。
【発明を実施するための形態】
【００２３】
金属又は合金送給ワイヤ
本発明のプロセスによれば、送給ワイヤからの金属又は合金は、基板上にＣＭＴによって堆積され、基板上に付着物を形成する。ＣＭＴは、基板の表面と堆積された付着物との間の接合部で溶接接合を効果的に形成する。したがって、付着物は、単に表面上に堆積されるのではなく、基板にしっかりと固定される。
【００２４】
好ましくは、送給ワイヤからの金属をＣＭＴによって基板上に堆積させて、基板上に付着物を形成する。
【００２５】
送給ワイヤは、Ｃｏ、Ａｌ、Ｎｉ、Ｗ、Ｆｅ、Ｚｎ、Ｍｎ、Ｓｃ、Ｔｉ、Ｖ、Ｃｒ、Ｃｕ、Ｚｒ、Ｎｂ、Ｍｏ、Ｒｕ、Ｒｈ、Ｐｄ、Ａｇ、Ｈｆ、Ｔａ、Ｒｅ、Ｏｓ、Ｉｒ、Ｐｔ及びＡｕから選択される１つ以上の金属を含んでもよい。好ましくは、送給ワイヤは、Ｒｕ、Ｒｈ、Ｐｄ、Ａｇ、Ｏｓ、Ｉｒ、Ｐｔ及びＡｕから選択される１つ以上の金属を含むか、又はそれからなる。より好ましくは、送給ワイヤは、Ａｕ、Ａｇ、Ｒｕ、Ｒｈ、Ｐｄ、Ｉｒ及びＰｔから選択される１つ以上の金属を含むか、又はそれからなる。最も好ましくは、送給ワイヤは、Ｒｕ、Ｒｈ、Ｐｄ、Ｉｒ及びＰｔから選択される１つ以上の金属を含むか、又はそれからなる。所望により、送給ワイヤは、Ｒｕ、Ｒｈ、Ｐｄ、Ａｇ、Ｏｓ、Ｉｒ、Ａｕ、及びＰｔから選択される２つ以上の金属を含むか、又はそれからなる。この場合、好ましくは、送給ワイヤは、Ｒｕ、Ｒｈ、Ｐｄ、Ａｇ、Ｉｒ、Ａｕ、及びＰｔから選択される２つ以上の金属を含むか、又はそれからなる。より好ましくは、送給ワイヤは、Ｒｕ、Ｒｈ、Ｐｄ、Ｉｒ、及びＰｔから選択される２つ以上の金属を含むか、又はそれからなる。最も好ましくは、送給ワイヤは、Ｒｕ及びＩｒから選択される１つ以上の金属を含むか、又はそれからなる。
【００２６】
好ましくは、送給ワイヤからの合金をＣＭＴによって基板上に堆積させて、基板上に付着物を形成する。
【００２７】
好適には、送給ワイヤは、Ｒｕ、Ｒｈ、Ｐｄ、Ａｇ、Ｏｓ、Ｉｒ、Ｐｔ及びＡｕのうちの１つ以上と、１つ以上の他の元素、例えば１つ以上の他の金属との合金を含むか、又はそれからなる。合金中の１つ以上の他の元素は、Ｃｏ、Ａｌ、Ｎｉ、Ｗ、Ｆｅ、Ｚｎ、Ｍｎ、Ｓｃ、Ｔｉ、Ｖ、Ｃｒ、Ｃｕ、Ｚｒ、Ｎｂ、Ｍｏ、Ｒｕ、Ｒｈ、Ｐｄ、Ａｇ、Ｈｆ、Ｔａ、Ｒｅ、Ｏｓ、Ｉｒ、Ｐｔ及びＡｕから選択されてもよい。好ましくは、送給ワイヤは、Ｒｕ、Ｒｈ、Ｐｄ、Ａｇ、Ｉｒ、Ｐｔ及びＡｕのうちの１つ以上と、１つ以上の他の元素、例えば１つ以上の他の金属との合金を含むか、又はそれからなる。より好ましくは、送給ワイヤは、Ｒｕ、Ｒｈ、Ｐｄ、Ｉｒ及びＰｔのうちの１つ以上と、１つ以上の他の元素、例えば１つ以上の他の金属との合金を含むか、又はそれからなる。合金は、Ｒｕ及びＩｒのうちの１つ以上と、１つ以上の他の金属との合金を含むか、又はそれからなるのが最も好ましく、合金は、主成分としてＲｕ又はＩｒを含有し、１つ以上の他の金属を有する合金を含むか、又はそれからなり、このような合金が、点火装置において特定の有用性を有することが特に好ましい。
【００２８】
加えて、又は代替的に、合金は、Ｒｕ、Ｒｈ、Ｐｄ、Ａｇ、Ｏｓ、Ｉｒ、Ｐｔ及びＡｕのうちの２つ以上の合金を含むか、又はそれからなる。
【００２９】
所望により、合金は、Ｙ（イットリウム）、Ｚｒ（ジルコニウム）、及びＳｍ（サマリウム）のうちの１つ以上から選択される追加の成分を含有する。好ましくは、合金はＺｒを含有する。理論に束縛されるものではないが、これらの元素を含めることにより、合金を延性にすることができると考えられる。これらの元素（具体的にはＺｒ）は、粒界（すなわち、異なる配向での結晶格子間の境界）を通る転位移動を妨げ、それゆえ、粒の成長を制限又は減速させることができるとも考えられる。
【００３０】
加えて、又は代替的に、合金は、他の非合金成分を含んでもよい。例えば、いくつかの実施形態では、合金はまた、セラミック酸化物成分を含む。理論に束縛されるものではないが、このようなセラミック酸化物が存在することにより、合金の粒の安定化が高まり、（特に、点火装置部品において有利であり得る）スパークエロージョン特性を改善することができると考えられる。このようなセラミック酸化物の非限定的な例は、Ｙ２Ｏ３、ＺｒＯ２、及び希土類酸化物である。
【００３１】
好適には、基板上に堆積された金属又は合金は、貴金属又はその合金を含む。より好ましくは、基板上に堆積された金属又は合金はＰＧＭ又はその合金を含む。
【００３２】
点火装置の部品（本発明の第１の態様）の製造プロセスに関して記載される好ましい特徴は、貴金属含有部品（本発明の第６の態様）の製造プロセスに等しく適用されるが、ただし、貴金属含有部品の製造は、
（ｉ）金属又は合金基板及び送給ワイヤを提供することであって、送給ワイヤが貴金属又は貴金属含有合金を含む、提供すること、を含む、方法に限定され、
一方、点火装置部品の製造は、
（ｉ）金属又は合金基板及び送給ワイヤを提供することであって、送給ワイヤが白金族金属又は白金族金属含有合金を含む、提供すること、を含む、方法に限定される。
【００３３】
使用される送給ワイヤの直径は、付着物の所望の直径に応じて変わる。好適には、金属又は合金送給ワイヤは、少なくとも０．３ｍｍ、例えば少なくとも０．４ｍｍ、又は少なくとも０．５ｍｍの直径を有する。好適には、付着物は、最大２．５ｍｍ、例えば最大２ｍｍ、又は最大１．５ｍｍの直径を有する。当業者に既知の好適な方法を使用して、適切な組成物及びサイズの金属又は合金送給ワイヤを製造することができる。
【００３４】
金属又は合金基板
本発明によるプロセスでは、ＣＭＴによって製造される付着物は、金属又は合金基板の表面上に堆積され、金属又は合金基板の表面に固定される。
【００３５】
基板は、任意の好適な金属若しくは合金、又は金属及び／若しくは合金の混合物を含み得る。いくつかの実施形態では、基板は、２つの異なる金属若しくは合金の共押出、又は当業者に既知の任意の他の製造方法によって形成される本体である。
【００３６】
いくつかの実施形態では、基板は、基板上にＣＭＴによって堆積される金属又は合金とは異なる金属又は合金を含む。いくつかの実施形態では、基板は、送給ワイヤ又は基板上に堆積された材料中に存在する金属又は合金を全く含まない。いくつかの実施形態では、基板はＰＧＭを全く含まない。
【００３７】
基板は、好ましくは、点火装置の中心電極又は接地電極の一部分であってもよい。次いで、付着物は、使用中にスパークが発生し得る電極の「先端」を形成する。基板は、より好ましくは、点火装置の中心電極の一部分であってもよい。理解されるように、これは、点火装置を製造するためのプロセスの好ましい特徴である。
【００３８】
基板は、伝導性金属又は合金を含んでもよい。好ましくは、基板は、Ａｇ、Ａｕ、Ｃｕ、Ａｌ、Ｍｏ、Ｚｎ、Ｗ、Ｎｉ、Ｆｅ、Ｐｄ、Ｐｔ、Ｓｎ、Ｐｂ、Ｔｉから選択される１つ以上の金属、又はこれらのうちのいずれか１つと、１つ以上の他の元素、例えば１つ以上の他の金属との合金を含む。より好ましくは、基板は、Ｃｕ及びＮｉから選択される１つ以上の金属、又はこれらのうちのいずれか１つと、１つ以上の他の元素、例えば１つ以上の他の金属との合金を含み、この特徴は、点火装置の製造プロセスにおいて特に好ましい。
【００３９】
所望により、基板は、第１の金属又は合金を含む第１の領域と、第１の金属又は合金とは異なる第２の金属又は合金を含む第２の領域と、を含む。好ましくは、第１の領域は、第２の領域（シェル）によって少なくとも部分的に囲まれたコア領域（コア）である。第１及び第２の領域は、第１及び第２の金属又は合金の共押出によって形成されてもよい。いくつかの実施形態では、第１の領域は、導電性金属を含むか、又はそれからなる。いくつかの実施形態では、第１の領域は、Ｃｕなどの遷移金属を含むか、又はそれからなる。いくつかの実施形態では、第２の領域は、導電性金属を含むか、又はそれからなる。いくつかの実施形態では、第２の領域は、Ｎｉ合金などの合金を含むか、又はそれからなる。いくつかの実施形態では、第２の領域は、Ｉｎｃｏｎｅｌを含むか、又はそれからなる。好ましくは、基板は、Ｎｉ又はＩｎｃｏｎｅｌなどのＮｉの合金を含む外部部分（シェル）によって少なくとも部分的に囲まれたＣｕを含むコアを含む。
【００４０】
上記の開示を基板に関して考慮することで、ワイヤがＣＭＴ中に堆積される表面は、Ｎｉ又はＩｎｃｏｎｅｌなどのＮｉの合金を含んでもよく、好ましくは表面はＮｉ又はＮｉの合金を含んでもよいことが理解されるであろう。Ｎｉの合金において、主成分はＮｉであってもよく、Ｎｉの合金中の他の元素は、Ｃｒ、Ｆｅ、Ｍｏ、Ｎｂ、Ｃｏ、Ｍｎ、Ｃｕ、Ａｌ、Ｔｉ、Ｓｉ、Ｃ、Ｓ、Ｐ及びＢから選択されてもよい。所望により、合金中の最も豊富な元素はＮｉであり、合金中の２番目に豊富な元素はＣｒであり、合金は、Ｆｅ、Ｍｏ、Ｎｂ、Ｃｏ、Ｍｎ、Ｃｕ、Ａｌ、Ｔｉ、Ｓｉ、Ｓ、Ｐ及びＢから選択される１つ以上の他の合金元素を含んでもよい。いくつかの実施形態では、合金はＩｎｃｏｎｅｌである。
【００４１】
点火装置電極の一部として使用するためのこのような「コアシェル」型の基板は、当業者に公知であり、市販されている。
【００４２】
基板の全体的な形状は特に限定されない。当業者は、意図される点火装置（又は部品）用途に応じて好適な形状を選択することができるであろう。
【００４３】
好ましくは、基板は細長い構造を有する。このような基板は、他の２つの寸法よりも少なくとも２倍、例えば少なくとも３倍、例えば少なくとも４倍長い１つの寸法を有する。このような細長い基板の断面幾何学形状は、特に限定されないが、円形、楕円形、三角形、正方形、矩形、台形、菱形、五角形、六角形、又は八角形から選択されてもよい。このような基板は、隆起部、ボス、又は凹部など、基板の表面上に特徴を含んでもよい。
【００４４】
より好ましくは、基板は実質的に円筒状である。スパークプラグなどの点火装置の中心電極は、円筒状の形状であることが多く、スパークが発生する電極の「先端」は、円筒の一端に位置している。結果として、いくつかの実施形態では、材料がＣＭＴによって堆積される円筒状基板の表面は、円筒の端面のうちの一方であり、これは実質的に平坦であってもよい。
【００４５】
「実質的に円筒状」とは、本発明者らによると、基板が、円形又は円形に近い断面（例えば、断面は、完全な円ではなく、わずかに楕円形の形状であり得る）を有する細長い構造であることを意味する。更に、「実質的に円筒状」は、隆起部、ボス、又は凹部など、基板の表面上において特徴が存在することを除くものではない。基板の断面のサイズ及び形状は、その長さに沿って一貫していてもよく、又は、例えば、基板がテーパ状の外観を有するように変化してもよい。
【００４６】
基板のサイズはまた、特に限定されず、点火装置（又は部品）の意図される用途に応じて変わる。既に述べたように、このような基板は市販されており、本明細書に記載されるプロセスは、任意のこのような基板と共に使用されるように適合されてもよい。概して、基板は、設計及び意図される用途に応じて、０．５〜８０ｍｍ、例えば１０〜２０ｍｍの長さを有し得る。
【００４７】
本発明のプロセスでは、多量の送給ワイヤからの金属又は合金が、金属又は合金基板の表面上に堆積され、ＣＭＴプロセスで形成された溶接接合によって基板に機械的に接合される。この接合は、表面上への溶融金属の単なる堆積から形成されるであろうものよりもはるかに強い。金属又は合金の単一の堆積物は、基板上の送給ワイヤから作製されてもよい。金属又は合金は、堆積されると基板の露出表面の全領域を覆うことができるが、複数の堆積も想到され、本明細書に記載されるプロセスの工程の繰り返しによって達成されてもよい。あるいは、金属又は合金は、基板の露出表面の一部分のみを覆うように堆積されてもよい。基板が細長い基板、例えば上述のように実質的に円筒状である場合、金属又は合金は、基板の端面のうちの一方の上に堆積されてもよい。
【００４８】
本発明の第６の態様では、基板は、点火装置部品、例えば点火装置電極、例えばスパークプラグ電極であってもよい。あるいは、第６の態様の基板は、任意の他の好適な金属又は合金基板、例えばセンサの引き出しワイヤであってもよい。
【００４９】
コールドメタルトランスファー製造プロセス
コールドメタルトランスファー（ＣＭＴ）は、送給ワイヤからの材料が、（従来のアーク溶接技術と比較した場合）比較的「低温」条件下で、基板に移されることによるプロセスである。溶接用途で使用するために、ＣＭＴは、ＣＭＴが提供する自動化、入熱量の低減、ワークピースを接合するためによりきれいな溶接を形成することという要因を背景とし、電気アーク溶接の代替溶接プロセスとして提案されている。例えば、米国特許出願公開第２００９／０２６１８８（Ａ１）号及び同第２００８／１５６７８１（Ａ１）号を参照されたい。これらの内容は、参照により本明細書に組み込まれる。このような溶接プロセスは、溶接システムの製造業者に応じて、異なる用語で知られている場合がある。例えば、用語ＣｏｌｄＡｒｃ（ＥＷＭにより使用）、ＲＭＤボール移動（Ｍｉｌｌｅｒにより使用）、ＣＢＴ（Ｄａｉｈｅｎにより使用）、ＣｏｌｄＭＩＧ（Ｍｅｒｋｌｅにより使用）及びＳＴＴ（Ｌｉｎｃｏｌｎにより使用）は全て既知であり、全てが同じ原理に基づいてコールドメタルトランスファーによる溶接を行っている。
【００５０】
本出願で使用されるＣＭＴプロセスは、上述のＣＭＴ溶接プロセスとは異なる。ＣＭＴによる溶接ビードの堆積の代わりに、本明細書に記載されるプロセスは、ＣＭＴによって送給ワイヤの一区分を基板に移し、それによって基板上に実質的に細長い付着物を形成する。このようなプロセスは、名称「ＣＭＴ−ピン」、「ＣＭＴ−パイク」、「ＣＭＴ−ボール」、「ＣＭＴ−コーン」、及び「ＣＭＴ−プリント」で知られており、例えば、米国特許出願公開第２０１１／００７３５７９（Ａ１）号に記載され、参照によりその内容が本明細書に組み込まれる。
【００５１】
本発明者らは、ＣＭＴにより、所望の特性を維持しながら、経済的な方法で点火装置用の部品を製造できることも見出した。
【００５２】
加えて、本発明者らは、より一般的なＣＭＴにより、所望の特性を維持しながら、経済的な方法で貴金属含有部品を製造できることも見出した。例えば、このようなプロセスであると、ラムダセンサアタッチメントなどのセンサアタッチメントの製造における使用、及び別の金属又は合金基板上への貴金属付着物の付着が必要とされる様々な他の使用が見出されるであろうが、他の方法であると、このような部品は、レーザー溶接などの上述のあまり経済的ではないプロセスを使用して製造され得る。
【００５３】
本発明によるＣＭＴプロセスでは、金属又は合金の付着物は、ＣＭＴシステムによって実行される単一の順序の工程で基板上に完全に形成され、後処理（仕上げ又は静水圧プレスなど）がほとんど又は全く必要ではない。
【００５４】
本発明の全般的なプロセスは、４つの主要な工程：
（ｉ）金属又は合金基板及び金属又は合金送給ワイヤを準備することと、
（ｉｉ）基板と送給ワイヤとの間の電気アークを点火することと、
（ｉｉｉ）送給ワイヤが基板に接触するまで、基板の表面と送給ワイヤとの間の距離を縮小することにより、短絡を生じさせることと、
（ｉｖ）基板と送給ワイヤとの間の距離を拡大して、短絡を切断し、金属又は合金を送給ワイヤから基板の表面上に堆積させて、金属又は合金の付着物を基板の表面上に形成することと、を含む。
【００５５】
プロセスの工程（ｉ）において、金属又は合金基板及び金属又は合金送給ワイヤが準備される。これらの特性は上記のとおりである。好適には、ワイヤは、ワイヤを軸方向に移動させてワイヤと基板との間の距離を変化させるように、かつワイヤを基板に向かって軸方向に移動させてワイヤの端部を基板と接触させるように、基板の表面に対して実質的に垂直に配設される。送給ワイヤの移動は手動で行われてもよい。しかしながら、代替的に、送給ワイヤは、ロボットアーム上に取り付けられた自動ワイヤフィーダー内に準備されてもよい。このように、送給ワイヤの移動は、コンピュータプログラムによって正確に制御される。
【００５６】
基板は、以下により詳細に記載されるように、ビルドプレート上の適切な位置に保持又は固定されてもよい。
【００５７】
ＣＭＴプロセス及び機器は当業者に公知であり、本発明のプロセスを実施するために使用されてもよい。
【００５８】
プロセスの工程（ｉｉ）では、基板と送給ワイヤとの間に電気アークが点火される。電気アークは、ワイヤの先端における金属又は合金の部分溶融、及びワイヤに隣接する基板の金属又は合金の部分溶融を促進し、それにより、金属又は合金の送給ワイヤから基板への移動が生じ得る。これを達成するための手段は、米国特許出願公開第２０１１／００７３５７９（Ａ１）号の、ＣＭＴプロセスの標準パートであり、当業者に公知である。
【００５９】
電気アークが点火された後、プロセスの工程（ｉｉｉ）において、基板の表面と送給ワイヤとの間の距離は、送給ワイヤが基板に接触するまで縮小する。これにより、送給ワイヤ及び基板が溶接される。この距離は、送給ワイヤを基板に向かって移動させることにより縮小することができる。送給ワイヤと基板との間の接触により短絡が生じ、電気アークが消滅する。
【００６０】
ＣＭＴ方法の最終工程（ｉｖ）は、基板と送給ワイヤとの間の距離を拡大して、短絡を切断し、基板の表面上に金属又は合金を送給ワイヤから堆積させて、基板の表面上に金属又は合金の付着物を形成すること、を含む。溶接電流及び送給ワイヤの動きなどの溶接パラメータを適切に制御することにより、所望の幾何学形状の付着物が得られる。
【００６１】
上述したように、工程（ｉｉｉ）及び（ｉｖ）における送給ワイヤ及び基板の相対移動は、コンピュータプログラムによって駆動されるロボットアーム上に取り付けられたワイヤフィーダーの使用によって自動化されてもよい。溶接電流はまた、このようなコンピュータプログラムによって制御されてもよい。
【００６２】
ＣＭＴ条件（電気アークの電圧及び／又は電流、基板及びワイヤの相対的な移動のタイミングなど）を変化させることにより、様々な付着物の幾何学形状を作り出すことが可能である。
【００６３】
本発明によるＣＭＴ方法を使用して達成可能な付着物の幾何学形状の非限定的な例としては、（実質的に平坦な端面を有する）円筒状、球状、「マッシュルーム」の幾何学形状、及びパイクの幾何学形状（点へと先細になる細長い付着物）が挙げられる。これらの付着物の幾何学形状の例を図に示す。
【００６４】
ＣＭＴプロセスは、ＦｒｏｎｉｕｓからのＴｒａｎｓＰｕｌｓＳｙｎｅｒｇｉｃレンジ又はＣＭＴ  Ａｄｖａｎｃｅｄシステムなどの市販されているＣＭＴシステムを使用して実行され得る。このようなＣＭＴシステムは、自動化され、ワイヤフィーダー、デジタル制御ＭＩＧ／ＭＡＧ電源、溶接トーチを冷却するための冷却ユニット、ワイヤの滑らかな動きを容易にするためのワイヤバッファ、並びに正確なワイヤ送給及び一定の接触圧力のためのロボット溶接トーチアームを含む。
【００６５】
ＣＭＴプロセスは、好ましくは、電気アーク放電を囲む領域にシールドガスを投与すること、を含む。これは、ＣＭＴプロセス及びより一般的に溶接分野でよく知られている金属不活性ガス（ＭＩＧ：Ｍｅｔａｌ  Ｉｎｅｒｔ  Ｇａｓ）又は金属活性ガス（ＭＡＧ：Ｍｅｔａｌ  Ａｃｔｉｖｅ  Ｇａｓ）技術のいずれかによって達成され得る。
【００６６】
ＭＩＧプロセスでは、不活性ガス又は不活性ガス混合物がシールドガスとして使用され、ＣＭＴプロセス中に電気アークを囲む領域に送給される。いくつかの実施形態では、不活性ガスは、Ａｒ、Ｈｅ及びこれらの混合物から選択される。
【００６７】
ＭＡＧプロセスでは、活性ガス又は活性ガス混合物がＣＭＴ中のシールドガスとして使用される。いくつかの実施形態では、活性ガス混合物は、ＣＯ２若しくはＨ２、又はこれらと１つ以上の不活性ガスとの混合物を含む。
【００６８】
ＭＩＧ及びＭＡＧプロセスは、ガスメタルアーク溶接（ＧＭＡＷ：Ｇａｓ  Ｍｅｔａｌ  Ａｒｃ  Ｗｅｌｄｉｎｇ）として共に知られることがある。
【００６９】
好ましくは、活性ガス混合物は、Ａｒ及びＯ２を含む。活性ガス混合物は、少なくとも１．５体積％のＯ２、例えば少なくとも２体積％、少なくとも２．５体積％、又は少なくとも３体積％のＯ２及び残部のＡｒを含んでもよい。活性ガス混合物は、最大６体積％のＯ２、例えば最大５．５体積％、最大５体積％、又は最大４．５体積％のＯ２及び残部のＡｒを含んでもよい。
【００７０】
加えて、又は代替的に、活性ガス混合物は、Ａｒ及びＣＯ２を含む。活性ガス混合物は、少なくとも４体積％のＣＯ２、例えば少なくとも４．５体積％、又は少なくとも５体積％のＣＯ２及び残部のＡｒを含んでもよい。活性ガス混合物は、最大３０体積％のＣＯ２、例えば最大２５体積％、最大２０体積％、又は最大１５体積％のＣＯ２、及び残部のＡｒを含んでもよい。
【００７１】
したがって、活性ガス混合物は、Ａｒ、Ｏ２、及びＣＯ２を含んでもよい。活性ガス混合物は、少なくとも５体積％のＣＯ２、少なくとも２体積％のＯ２、及び残部のＡｒを含んでもよい。活性ガス混合物は、最大１５体積％のＣＯ２、最大１０体積％のＯ２、及び残部のＡｒを含んでもよい。
【００７２】
あるいは、活性ガス混合物は、Ｈｅ、Ｏ２、及びＣＯ２を含む。活性ガス混合物は、少なくとも５体積％のＣＯ２、少なくとも２体積％のＯ２、及び残部のＨｅを含んでもよい。活性ガス混合物は、最大１５体積％のＣＯ２、最大１０体積％のＯ２、及び残部のＨｅを含んでもよい。
【００７３】
更に、又は代替的に、ガス混合物は、Ｎ２を含む。これは、移動される金属又は合金の同一性に応じて、活性又は不活性であると考えることができる。
【００７４】
当業者は、シールドガスの組成が、アークの安定性、金属移動特性、スパターの量、及び溶接プールの挙動、例えば、その貫入及び基板と付着物との間の溶接された接合部の得られた機械的特性に影響を及ぼすことを理解している。
【００７５】
このように（ＣＭＴプロセスを介して）３次元付着物が基板の表面上に堆積される。
【００７６】
所望により、このプロセスは、ＣＭＴ方法を使用して複数の点火装置の部品を製造すること、を含み、複数の基板は、単一のＣＭＴユニット内にアレイ状で配置される。より具体的には、プロセスは、単一のＣＭＴユニット内にアレイ状で配置された複数の基板を準備する工程を含んでもよく、それにより、本発明のプロセスの各工程は、各基板に対して同時に又は順次に実行され得る。したがって、プロセスはバッチプロセスであると考えることができ、プロセスの各「実行」において２つ以上の部品を提供する。
【００７７】
このように、単一のＣＭＴ実行を使用して、ＣＭＴユニットの単一のビルドプレート上に複数の点火装置部品を製造することが可能である。これは、時間及びリソースの両方に関して非常に経済的である。送給ワイヤは、ある基板から次の基板に直接移動し、工程（ｉ）〜（ｉｖ）は、各基板に対して実行されて、金属又は合金を基板上に堆積させ、付着物を形成する。各基板に対してＣＭＴプロセス条件を同一に保つことによって、一貫した幾何学形状及び特性を有する点火装置部品を製造することができる。
【００７８】
当業者は、用語「ＣＭＴユニット」が、ＣＭＴプロセスを実行するように適合されたシステムを指すことを理解するであろう。このようなシステムは、当業者に既知であり、上述したように市販されている。
【００７９】
例えば、単一のビルドプレート上で実行される単一のＣＭＴにおいて、例えば少なくとも２、少なくとも５、少なくとも１０、少なくとも１５、少なくとも２０、少なくとも５０、少なくとも１００、少なくとも５００、少なくとも１０００、少なくとも２０００、又は少なくとも４０００の複数の部品を製造することによって、プロセスがはるかに効率的に行われる。
【００８０】
基板上に単一の付着物を形成するための、金属のコールドメタルトランスファープロセス全体は、ほんの数秒かかる。したがって、このプロセスは非常に効率的であり、例えば、１秒あたり少なくとも５、少なくとも１０、少なくとも１５、少なくとも２０、少なくとも２５、又は少なくとも３０の、１秒あたり複数の点火装置部品を製造するために使用することができる。
【００８１】
好適には、複数の基板は、ビルドプレート上に２次元アレイ状で配置される。いくつかの実施形態では、複数の基板は、ビルドプレート上の三角形、正方形、又は六角形のアレイなどの規則的なアレイ状で配置される。好ましくは、２つの隣接する基板間の距離は最小に保たれる。これにより、ＣＭＴプロセスの最大効率が確保される。
【００８２】
好ましくは、金属又は合金基板は、ＣＭＴプロセス中にビルドプレート上に保持される。基板は、任意の好適な手段によってビルドプレート内の適切な位置に保持されてもよく、又はビルドプレートによって画定される好適な穴若しくは凹部内に位置してもよい。基板は、好適な手段によって、例えば、基板の表面からの突出部と穴又は凹部の内面からの突出部との間の連接によって、上記穴又は凹部内の適切な位置に保持されてもよい。穴又は凹部の内面からの突出部は、環状隆起部を備えて、基板が上部に載置されるより安定なプラットフォームが提供されるようにしてもよい。このように、基板の軸方向位置が制御されるだけでなく、基板の横方向位置もまたより安定する。
【００８３】
あるいは、基板は、ビルドプレート内の凹部の床部上に位置してもよい。このように、例えば、基板の上面とビルドプレートとが同一平面上にあることを確実にするために、穴又は凹部内の基板の軸方向位置を制御することができる。
【００８４】
したがって、プロセスは、工程（ｉ）の前に、１つ以上の基板をビルドプレート上の適切な位置に配置する工程を含んでもよい。
【００８５】
所望により、本発明のプロセスは、工程（ｉ）の前に、ＣＭＴプロセス中に金属又は合金基板を保持するのに好適な穴又は凹部を含む改変されたビルドプレートを準備することと、ＣＭＴユニット内にビルドプレートを設置することと、を含む。改変されたビルドプレートは、複数の穴又は凹部を備えてもよく、その中に、等しい複数の基板が配置されてもよい。改変されたビルドプレートは、三角形、正方形、又は六角形のアレイなど、アレイ状で配置された複数の穴又は凹部を備えてもよい。
【００８６】
改変されたビルドプレートが準備される場合、プロセスは、１つ以上の基板を、ビルドプレート内の１つ以上の穴又は凹部に挿入する工程を更に含む。
【００８７】
概して、改変されたビルドプレートは、好適な凹部又は穴を提供するために、従来のビルドプレートを穿孔することによって準備され得る。
【００８８】
１つ以上の凹部を含む改変されたビルドプレートが提供される場合、基板は、基板の上面がビルドプレートの上面と実質的に同じ高さになるように、又はビルドプレートの上面の上方に、５ｍｍ以下の隙間だけ突出するように、凹部内に配置される。このように、例えばＣＭＴプロセス中に、材料が基板の上面にのみ堆積することが確保できる。
【００８９】
好適には、基板をＣＭＴプロセスの位置に（手又はロボットによる手段によって）個別に移動させて、基板と接触させ、金属又は合金の付着物を堆積する。
【００９０】
好ましくは、このプロセスでは、基板（例えば、電極）がＣＭＴ機内の正しい位置及び配向で選別及び配置される、自動基板送給工程が組み込まれる。例えば、このプロセスでは、所定の数の基板を提供することができ、かつ基板が正しい配向で提供されることを確実にすることができる送給機の使用を伴い得る。このような送給機としては、当業者に既知の振動ボウルフィーダーが挙げられる。いくつかの実施形態では、振動ボウルフィーダーを使用して、全ての基板を同じ所望の配向に配置し、それらを１つずつ分配する。次いで、送給機によって提供される正しい配向で、基板は、一度に１つ又は複数の基板をつかみ、送給機の出力ラインからＣＭＴ機内の必要な位置まで基板を移動させて、ＣＭＴプロセスを実行することができる、ハンドリングロボットを使用して、正しい位置に移動させることができる。
【００９１】
したがって、本発明の第１の態様によるＣＭＴプロセスにおいて金属又は合金基板を準備する工程（ｉ）は、
（ｉａ）選別及び配向されていない複数の基板を、送給機に供給する工程と、
（ｉｂ）送給機を使用して、基板を所定の所望の方向に配向する工程と、
（ｉｃ）配向された基板を、送給機の出力ラインから、ＣＭＴ機内の所定の所望の位置に移送する工程と、を含み得る。
【００９２】
工程（ｉａ）では、送給機は振動ボウルフィーダーであってもよい。複数の基板は、送給機に送給され、機械の振動及びコンベヤの動きによって同じ配向に向けられる。基板は、バッチ式で送給機に供給されても、連続供給されてもよい。複数の基板は全て同一であってもよく、又は同一でない基板のグループ、例えば、様々なサイズ及び／又は様々な形状の基板を含んでもよい。後者の場合、送給機はまた、それらのサイズ及び／又は形状に基づいて、基板を異なる出力ラインに選別してもよい。
【００９３】
工程（ｉｂ）において、複数の基板は、所望の配向で送給機から出て、収集及びＣＭＴ機に移送する準備が整う。
【００９４】
工程（ｉｃ）において、基板は、手動で、又は好ましくはハンドリングロボットを使用して移送されてもよい。好適なハンドリングロボットは、当業者に既知であり、本明細書に記載される基板などの複数の本体を把持し、移送することができる。
【００９５】
このように、選別されていない多数の基板が、人の監視又は介入を必要とせずに、ＣＭＴが非常に効率的な方法で行われるのに必要な正確な位置及び配向で、選別され配置される自動化されたプロセスが提供される。
【００９６】
金属又は合金の付着物
本発明の一態様によるＣＭＴプロセスの製造物は、金属又は合金基板と、基板と一体となった堆積金属又は合金の付着物と、を含むアセンブリである、点火装置の部品である。
【００９７】
本発明の代替的態様によるＣＭＴプロセスの製造物は、金属又は合金基板と、基板と一体となった貴金属又はその合金を含むＣＭＴ堆積付着物と、を含む、貴金属含有部品である。
【００９８】
金属又は合金ワイヤの特性に関して上記の開示は、金属又は合金の付着物にも適用され、これは、金属又は合金を送給ワイヤから基板に移動させることによって作製される物体である。
【００９９】
付着物は、その断面積が、付着している基板からの距離と共に縮小するように、テーパ形状を有してもよい。
【０１００】
あるいは、付着物は、凸形状、例えば、半球形状、又は球状キャップ若しくはドームの形状を有してもよい。
【０１０１】
好ましくは、付着物は、点火装置で使用するための電極がスパークする先端である。付着物がＰＧＭ金属又は合金から形成される場合、これは、付着物がスパークする先端として使用されるときに特に望ましい特性をもたらす。例えば、付着物は、高い溶融温度を有し、スパークエロージョンが生じにくいため、点火装置の誤発火のリスクが低減される。
【０１０２】
当然のことながら、付着物のサイズは、基板のサイズ及び意図される用途に応じて変わり、当業者は、好適なサイズの付着物を製造するためにＣＭＴ方法を調整することができる。
【０１０３】
好適には、付着物は、少なくとも０．１ｍｍ、例えば少なくとも０．２ｍｍ、少なくとも０．２５ｍｍ、少なくとも０．３ｍｍ、少なくとも０．３５ｍｍ、又は少なくとも０．４ｍｍの長さを有する。加えて、好適には、付着物は、最大１０ｍｍ、例えば最大５ｍｍ、最大４ｍｍ、最大３ｍｍ、例えば最大２．５ｍｍ、又は最大２ｍｍの長さを有する。
【０１０４】
好適には、付着物は、少なくとも０．３ｍｍ、例えば少なくとも０．４ｍｍ、又は少なくとも０．５ｍｍの幅（直径）を有する。好ましくは、付着物は、最大２．５ｍｍ、例えば最大２ｍｍ、又は最大１．５ｍｍの幅（直径）を有し得る。
【０１０５】
概して、ワイヤのゲージは、付着物の形成時に保存されるため、選択されたワイヤゲージによって、ＣＭＴ中に形成された付着物の厚さが決まる。付着物の他の寸法、例えば、基板表面から測定されるその高さ、形成された任意の球形特徴部の直径、及び付着物のベースの貫入深さは、ＣＭＴシステムの電源プログラムによって決定される。
【０１０６】
所望により、本発明のプロセスは、部品の少なくとも一部の表面仕上げ及び／又は機械加工から選択される工程（ｖ）を更に含む。
【０１０７】
表面仕上げ工程は、ビルドプレート上の各部品の３次元位置を決定し、この情報をＣＮＣ機械加工システムに送る３Ｄスキャンプロセスを含んでもよい。ＣＮＣ仕上げの精度は、基板の位置決め精度に応じて変化し得る。したがって、溶接後の基板位置の３Ｄスキャンを行うことにより、表面仕上げプロセスが正確になる。
【０１０８】
機械加工は、ＣＭＴ堆積構造の構造及び／又は密度を変化させるために使用するための当業者に既知の任意のプロセスを含み得る。工程（ｉｖ）で使用され得る機械加工技術の非限定的な例としては、ビードピーニング、機械的ピーニング、静水圧プレス、例えば熱間静水圧プレスなどの熱間又は冷間のローリング又はプレス、及び積層造形（ＡＬＭ：ａｄｄｉｔｉｖｅ  ｌａｙｅｒ  ｍａｎｕｆａｃｔｕｒｉｎｇ）が挙げられる。
【０１０９】
機械加工は、高密度化プロセスを含んでもよい。高密度化は、ＣＭＴ製造部材の内部空隙率を低減する手段である。このように、より高密度の付着物を提供することができる。
【０１１０】
機械加工を使用して、制御されたレベルの機械作業を導入してもよく、この機械作業を、放置するか、又は中程度の局所加熱と組み合わせて使用して、表面に等軸粒構造を形成するか、又は処理の強度及び使用される熱レジームに応じて、より深いものとすることができる。場合によっては、等軸構造は、エピタキシャル成長した指向性粒が付着物の表面に限定された、基板との接合部で作製されてもよい。このような多様な構造は、酸化／腐食に関して電極先端の改善された安定性をもたらすが、より顕著に熱的及び機械的サイクルにつながると予想される。これは、点火装置における電極先端の製造に特に有利であり得ることが理解されるであろう。
【図面の簡単な説明】
【０１１１】
ここで、以下の非限定的な図及び実施例を参照して、本発明を更に説明する。本発明の他の実施形態は、これらに照らして当業者には見出されるであろう。
【０１１２】
図面
【図１】本発明のＣＭＴプロセスを使用して達成可能な付着物の幾何学形状の様々な概略断面図を示す。
【図２】本発明によるＣＭＴプロセスの典型的なサイクルの概略断面図である。
【０１１３】
詳細な説明
図１は、本発明によるＣＭＴプロセスを使用して製造することが可能な、起こりうる「ピン」の幾何学形状の一部を示す。
【０１１４】
図１（ａ）〜（ｄ）のそれぞれは、異なる「ピン」の幾何学形状を示す。各場合において、付着物は、点火装置電極であり得る基板５上にＣＭＴによって堆積されている。
【０１１５】
図１（ａ）は、「マッシュルーム」の幾何学形状を有する付着物（「ピン」）１１が基板５に付着している実施形態１を示す。付着物１１は、付着物の主ステムよりも大きな直径まで延びる球形状の末端部分１２を有する。付着物１１は、金属又は合金送給ワイヤからＣＭＴによって基板５にしっかりと固定されている。基板５は、Ｉｎｃｏｎｅｌ合金であってもよく、付着物１１は、貴金属又はその合金であってもよい。
【０１１６】
図１（ｂ）は、「平坦な」幾何学形状を有する付着物（「ピン」）２１が基板５に付着している、実施形態２を示す。付着物２１は、実質的に平坦な端面を有する末端部分２２を有し、そのため、付着物の幾何学形状は実質的に円筒状である。付着物２１は、金属又は合金送給ワイヤからＣＭＴによって基板５にしっかりと固定されている。基板５は、Ｉｎｃｏｎｅｌ合金であってもよく、付着物２１は、貴金属又はその合金であってもよい。
【０１１７】
図１（ｃ）は、「パイク」又は「円錐形」の幾何学形状を有する付着物（「ピン」）３１が基板５に付着している実施形態３を示す。付着物３１は、実質的に円錐形の幾何学形状を有する末端部分を提供するテーパ状の末端部分３２を有する。付着物３１は、金属又は合金送給ワイヤからＣＭＴによって基板５にしっかりと固定されている。基板５は、Ｉｎｃｏｎｅｌ合金であってもよく、付着物３１は、貴金属又はその合金であってもよい。
【０１１８】
図１（ｄ）は、「ボール」の幾何学形状を有する付着物（「ピン」）４１が基板５に付着している実施形態４を示す。付着物４１は、図１（ａ）に示される付着物１１の末端部分と同様の球形の幾何学形状を有するが、付着物４１は、付着物１１内に存在する細長いステム部分を欠いている。付着物４１は、金属又は合金送給ワイヤからＣＭＴによって基板５にしっかりと固定されている。基板５は、Ｉｎｃｏｎｅｌ合金であってもよく、付着物４１は、貴金属又はその合金であってもよい。
【０１１９】
スパークプラグの電極などの点火装置部品内に存在する場合、図１に示される実施形態のいずれかも、本明細書に記載される利点を提供し、無駄な材料を最小限に抑えて効率的かつ経済的な方法で製造することができる。
【０１２０】
図２は、本発明によるＣＭＴプロセスの典型的なサイクルの概略断面図である。図２の工程（ａ）〜工程（ｅ）は、ＣＭＴプロセスの単一サイクル（単一の付着物堆積）における時系列でみた場合の工程を表す。
【０１２１】
典型的には、Ｎｉ−Ｃｒ合金などの遷移金属又はその合金である基板５１が提供される。基板５１は、Ｉｎｃｏｎｅｌであってもよい。
【０１２２】
図２の工程（ａ）では、送給ワイヤ５２が基板５１に隣接して提供され、送給ワイヤは、その軸が基板５１の表面に対して実質的に垂直になるように配向される。送給ワイヤは、典型的には、Ｒｕ又はＩｒの合金などの貴金属又はその合金である。図には示されていないが、送給ワイヤ５２は、Ｆｒｏｎｉｕｓ  ＴｒａｎｓＰｕｌｓＳｙｎｅｒｇｉｃシステムなどのＣＭＴシステムの一部であるロボットアーム上に取り付けられたワイヤフィーダーに保持されている。
【０１２３】
図２の工程（ｂ）では、送給ワイヤ５２の先端と、送給ワイヤに隣接する基板５４の表面の部分との間に電気アーク５５が点火される。電気アークは、送給ワイヤ５２の先端のゾーン５３及び基板５１の表面のゾーン５４において局所的な部分溶融を引き起こす。アークの点火は、アークの電圧及び電流のように、ＣＭＴシステムによって自動的に制御される。
【０１２４】
次いで、送給ワイヤ５２と基板５１との間の距離は、図２の工程（ｃ）に示されるように、送給ワイヤ５２と基板５１とが接触し、短絡を生じさせるまで、例えば、ワイヤフィーダー（図示せず）又はワイヤを基板５１に向かって移動させることによって縮小する。これにより、送給ワイヤ５２と基板５１との間に溶接部５６が形成される。
【０１２５】
図２の工程（ｄ）において、送給ワイヤ５２と基板５１との間の距離は、例えば、ワイヤフィーダー（図示せず）又はワイヤを再び基板５１から離れるように移動させることによって拡大する。これにより、送給ワイヤに縮んだ部分５７が形成され最終的に切断して、基板５１の表面に溶接された付着物５８を残す。図２に示される付着物５８の幾何学形状は、「平坦」であるが、溶接電圧、電流、及び送給ワイヤの移動などの溶接パラメータの調節によって、正確な幾何学形状を変えることができる。
【０１２６】
工程（ｅ）の後、送給ワイヤ５２をロボットアームによって（例えば、別の基板に隣接する）別の位置に移動させて、別の付着物を同じ方法で堆積する、又は別の付着物を同じ方法ではあるが代替形状で堆積することができる。
【図１】
2020529700.tif 000003
【図２】
2020529700.tif 000004
【国際調査報告】
2020529700.tif 000005
2020529700.tif 000006
2020529700.tif 000007